(57)【要約】【課題】  接合不良の発生を抑制しつつ、簡易に積層フィルムをワークに熱溶着することができるフィルム溶着方法、製品、テープ及び流路形成方法を提供する。【解決手段】  キャリアテープ２２及び積層フィルム２１が接着剤２３により接着されたテープ２０を、積層フィルム２１が型抜きされるように半抜きし、その後、積層フィルム２１がワークＷに当接するようにテープ２０及びワークＷを重ねて、キャリアテープ２２側から熱源３１により加熱して積層フィルム２１をワークＷに溶着し、その後、前記キャリアテープ２２を、ワークＷに溶着されなかった積層フィルムの領域とともに剥離してフィルム溶着する。【選択図】      図４
2007090555.tif 000002
【特許請求の範囲】
【請求項１】
キャリアテープ及び積層フィルムが接着剤により接着されたテープを、該積層フィルムが型抜きされるように半抜きし、
その後、前記積層フィルムがワークに当接するように前記テープ及び前記ワークを重ねて、前記キャリアテープ側から熱源により加熱して該積層フィルムを該ワークに溶着し、
その後、前記キャリアテープを、前記ワークに溶着されなかった前記積層フィルムの領域とともに剥離するフィルム溶着方法。
【請求項２】
熱可溶性樹脂にて形成されたワークに、少なくともワークに対向する側に配置される熱可溶性フィルム及び反対側に配置される耐熱性フィルムの積層された積層フィルムを熱溶着するフィルム溶着方法において、
前記積層フィルムの前記耐熱性フィルム側に耐熱性を有するキャリアテープを接着剤にて接着してテープを製造する工程と、
前記積層フィルムが前記ワークに溶着されるべき領域に合わせて型抜きされるように前記テープを半抜きする工程と、
前記積層フィルムが前記ワークに当接するように前記テープ及び前記ワークを重ねて、前記キャリアテープ側から熱源により加熱して該積層フィルムを該ワークに溶着する工程と、
その後、前記キャリアテープを、前記ワークに溶着されなかった前記積層フィルムの領域とともに剥離する工程とを備えたことを特徴とするフィルム溶着方法。
【請求項３】
前記接着剤は、熱硬化性接着剤であることを特徴とする請求項１又は２記載のフィルム溶着方法。
【請求項４】
前記熱源は、前記ワークに溶着されるべき前記積層フィルムの領域に合わせて成形されていることを特徴とする請求項３に記載のフィルム溶着方法。
【請求項５】
請求項１乃至４のいずれか一項に記載のフィルム溶着方法にて製造された製品。
【請求項６】
キャリアテープ及び積層フィルムが接着剤により接着されたテープであって、該積層フィルムが型抜きされるように半抜きされてなることを特徴とするテープ。
【請求項７】
溝部を有し熱可溶性樹脂にて形成されたワークに、少なくともワークに対向する側に配置される熱可溶性フィルム及び反対側に配置される耐熱性フィルムの積層された積層フィルムを熱溶着して前記溝部において流路を形成する流路形成方法において、
前記積層フィルムの前記耐熱性フィルム側に耐熱性を有するキャリアテープを接着剤にて接着してテープを製造する工程と、
前記積層フィルムが前記ワークに溶着されるべき領域に合わせて型抜きされるように前記テープを半抜きする工程と、
前記積層フィルムが前記ワークに当接するように前記テープ及び前記ワークを重ねて、前記キャリアテープ側から熱源により加熱して該積層フィルムを該ワークに溶着する工程と、
その後、前記キャリアテープを、前記ワークに溶着されなかった前記積層フィルムの領域とともに剥離する工程とを備えたことを特徴とする流路形成方法。
【発明の詳細な説明】
【技術分野】
【０００１】
本発明は、フィルム溶着方法、製品、テープ及び流路形成方法に関するものである。
【背景技術】
【０００２】
従来、例えば液体流路の形成において、熱可溶性樹脂からなるワークに積層フィルムを熱溶着したものが知られている（例えば特許文献１など）。こうしたフィルム溶着の方法としては、フープ状の積層フィルムをワークに重ねてから、熱源によりこれをワークに熱溶着し、その後、ワークの外形等に合わせて不要部分を切り落とす方法（以下、「方法Ａ」という）が知られている。また、ワークの外形等に合わせて予め型抜きした積層フィルムをワークに対し位置決めし、熱源によりこれをワークに熱溶着する方法（以下、「方法Ｂ」という）が知られている。あるいは、ワークの外形等に合わせて予めミシン目（切取線）を空けた積層フィルムをワークに対し位置決めし、熱源によりこれをワークに熱溶着した後に、ミシン目に沿って不要部分を切り取る方法（以下、「方法Ｃ」という）が知られている。
【特許文献１】特開２００３−３２０６８０号公報（第５−６頁、第６−８図）
【発明の開示】
【発明が解決しようとする課題】
【０００３】
ところで、上記した方法Ａでは、熱溶着した積層フィルムをワークとほぼ同一形状に仕上げることが容易であるものの、切除した積層フィルムの切りくずが次の製品の積層フィルムとワークとの溶着部に挟まると、これらの間で接合不良が発生することがある。特に、積層フィルムが透明である場合には、切りくずが見えにくいことから、上記接合不良に係る切りくずの管理も自ずと困難となる。
【０００４】
また、方法Ｂでは、積層フィルムの型抜き後に除材検査を行うことにより、方法Ａよりも安定した品質が得られるが、型抜きした積層フィルムのワークへの位置決めが難しく、例えば位置決め用の吸着タブ等を工夫する必要がある。
【０００５】
さらに、方法Ｃでは、例えばワークの中央部に貫通孔（ねじ孔等）が形成されている場合、溶着後に当該貫通孔に対応して形成される積層フィルムの孤立した不要部分（残材）を切り取ることができず、貫通孔の開放のためにはドライバのような鋭利な工具で突いて取り除くしかない。
【０００６】
本発明の目的は、接合不良の発生を抑制しつつ、簡易に積層フィルムをワークに熱溶着することができるフィルム溶着方法、製品、テープ及び流路形成方法を提供することにある。
【課題を解決するための手段】
【０００７】
本発明のフィルム溶着方法は、上記課題を解決するため、キャリアテープ及び積層フィルムが接着剤により接着されたテープを、該積層フィルムが型抜きされるように半抜きし、その後、前記積層フィルムがワークに当接するように前記テープ及び前記ワークを重ねて、前記キャリアテープ側から熱源により加熱して該積層フィルムを該ワークに溶着し、その後、前記キャリアテープを、前記ワークに溶着されなかった前記積層フィルムの領域とともに剥離する。
【０００８】
本発明のフィルム溶着方法によれば、前記積層フィルムは、予め型抜きされるものの、前記キャリアテープに接着されていることで散らばることはない。従って、この型抜きされた積層フィルムを、前記キャリアテープを介して簡易に前記ワークに対し位置決めすることができる。そして、熱溶着後の前記キャリアテープの剥離に際し、前記ワークに溶着されなかった前記積層フィルムの領域は、前記ワークに溶着された前記積層フィルムの領域から前記型抜きの輪郭に沿って切り離されて、前記キャリアテープに接着されたまま除去される。この積層フィルムの領域（除去されるべき領域）は、前記ワークにおける配置に制約を受けることなく除去されることはいうまでもない。このように、上記積層フィルムの領域（除去されるべき領域）は、前記キャリアテープに接着されたまま除去されるため、除去した積層フィルムの切りくずが次の製品の積層フィルムとワークとの溶着部に挟まることもなく、従ってこれらの間の接合不良の発生も抑制することができる。
【０００９】
本発明のフィルム溶着方法は、熱可溶性樹脂にて形成されたワークに、少なくともワークに対向する側に配置される熱可溶性フィルム及び反対側に配置される耐熱性フィルムの積層された積層フィルムを熱溶着するフィルム溶着方法において、前記積層フィルムの前記耐熱性フィルム側に耐熱性を有するキャリアテープを接着剤にて接着してテープを製造する工程と、前記積層フィルムが前記ワークに溶着されるべき領域に合わせて型抜きされるように前記テープを半抜きする工程と、前記積層フィルムが前記ワークに当接するように前記テープ及び前記ワークを重ねて、前記キャリアテープ側から熱源により加熱して該積層フィルムを該ワークに溶着する工程と、その後、前記キャリアテープを、前記ワークに溶着されなかった前記積層フィルムの領域とともに剥離する工程とを備えている。
【００１０】
本発明のフィルム溶着方法によれば、前記積層フィルムは、前記ワークに溶着されるべき領域に合わせて予め型抜きされるものの、前記キャリアテープに接着されていることで散らばることはない。従って、この型抜きされた積層フィルムを、前記キャリアテープを介して簡易に前記ワークに対し位置決めすることができる。そして、熱溶着後の前記キャリアテープの剥離に際し、前記ワークに溶着されなかった前記積層フィルムの領域は、前記ワークに溶着された前記積層フィルムの領域から前記型抜きの輪郭に沿って切り離されて、前記キャリアテープに接着されたまま除去される。この積層フィルムの領域（除去されるべき領域）は、前記ワークにおける配置に制約を受けることなく除去されることはいうまでもない。このように、上記積層フィルムの領域（除去されるべき領域）は、前記キャリアテープに接着されたまま除去されるため、除去した積層フィルムの切りくずが次の製品の積層フィルムとワークとの溶着部に挟まることもなく、従ってこれらの間の接合不良の発生も抑制することができる。
【００１１】
本発明のフィルム溶着方法の一態様では、前記接着剤は、熱硬化性接着剤である。
この態様によれば、前記接着剤（熱硬化性接着剤）は、加熱によって重合が加速されてゲル状から固体に変化し、その接着力を失う。従って、前記ワークに溶着された前記積層フィルムから、前記キャリアテープを円滑に剥離することができる。
【００１２】
本発明のフィルム溶着方法の他の一態様では、前記熱源は、前記ワークに溶着されるべき前記積層フィルムの領域に合わせて成形されている。
この態様によれば、前記熱源による前記キャリアテープ側からの加熱により、前記接着剤は、前記ワークに溶着されるべき前記積層フィルムの領域に合わせてその接着力を失う。従って、前記ワークに溶着されるべき前記積層フィルムの領域から、前記キャリアテープを円滑に剥離することができる。一方、前記ワークに溶着されなかった前記積層フィルムの領域では、前記接着剤の接着力が維持されるため、当該領域が前記キャリアテープから剥がれることを防止することができる。
【００１３】
本発明の製品は、上述の本発明のフィルム溶着方法（但し、その各種態様を含む。）にて製造される。
本発明の製品によれば、前記積層フィルムと前記ワークとの接合が良好な製品を得ることができる。
【００１４】
本発明のテープは、キャリアテープ及び積層フィルムが接着剤により接着されたテープであって、該積層フィルムが型抜きされるように半抜きされてなる。
本発明のテープによれば、前記積層フィルムは、予め型抜きされるものの、前記キャリアテープに接着されていることで散らばることはない。従って、このようなテープを、前記積層フィルムがワークに当接するように該ワークに重ねて、前記キャリアテープ側から熱源により加熱して該積層フィルムを該ワークに溶着する場合、この型抜きされた積層フィルムを、前記キャリアテープを介して簡易に前記ワークに対し位置決めすることができる。そして、熱溶着後の前記キャリアテープの剥離に際し、前記ワークに溶着されなかった前記積層フィルムの領域は、前記ワークに溶着された前記積層フィルムの領域から前記型抜きの輪郭に沿って切り離されて、前記キャリアテープに接着されたまま除去される。この積層フィルムの領域（除去されるべき領域）は、前記ワークにおける配置に制約を受けることなく除去されることはいうまでもない。このように、上記積層フィルムの領域（除去されるべき領域）は、前記キャリアテープに接着されたまま除去されるため、除去した積層フィルムの切りくずが次の製品の積層フィルムとワークとの溶着部に挟まることもなく、従ってこれらの間の接合不良の発生も抑制することができる。
【００１５】
本発明の流路形成方法は、溝部を有し熱可溶性樹脂にて形成されたワークに、少なくともワークに対向する側に配置される熱可溶性フィルム及び反対側に配置される耐熱性フィルムの積層された積層フィルムを熱溶着して前記溝部において流路を形成する流路形成方法において、前記積層フィルムの前記耐熱性フィルム側に耐熱性を有するキャリアテープを接着剤にて接着してテープを製造する工程と、前記積層フィルムが前記ワークに溶着されるべき領域に合わせて型抜きされるように前記テープを半抜きする工程と、前記積層フィルムが前記ワークに当接するように前記テープ及び前記ワークを重ねて、前記キャリアテープ側から熱源により加熱して該積層フィルムを該ワークに溶着する工程と、その後、前記キャリアテープを、前記ワークに溶着されなかった前記積層フィルムの領域とともに剥離する工程とを備えている。
【００１６】
本発明の流路形成方法によれば、前記積層フィルムは、前記ワークに溶着されるべき領域に合わせて予め型抜きされるものの、前記キャリアテープに接着されていることで散らばることはない。従って、この型抜きされた積層フィルムを、前記キャリアテープを介して簡易に前記ワークに対し位置決めすることができる。そして、前記積層フィルムを前記ワークに熱溶着することで、前記溝部において流路が形成される。また、熱溶着後の前記キャリアテープの剥離に際し、前記ワークに溶着されなかった前記積層フィルムの領域は、前記ワークに溶着された前記積層フィルムの領域から前記型抜きの輪郭に沿って切り離されて、前記キャリアテープに接着されたまま除去される。この積層フィルムの領域（除去されるべき領域）は、前記ワークにおける配置に制約を受けることなく除去されることはいうまでもない。このように、上記積層フィルムの領域（除去されるべき領域）は、前記キャリアテープに接着されたまま除去されるため、除去した積層フィルムの切りくずが次の製品の積層フィルムとワークとの溶着部に挟まることもなく、従ってこれらの間の接合不良の発生も抑制することができる。そして、上記接合不良に伴う前記流路からの流体漏れも好適に抑制することができる。
【発明を実施するための最良の形態】
【００１７】
以下、本発明を具体化した一実施形態を図面に従って説明する。
図６は、本実施形態におけるワークＷを示す斜視図である。同図に示されるように、このワークＷは、例えばポリプロピレンなどの熱可溶性樹脂にてブロック状に形成されており、略Ｃ字状の平坦面１１を有している。そして、上記ワークＷには、平坦面１１から一側（図６の下側）に凹設された溝部１２が形成されている。この溝部１２は、上記平坦面１１に後述する積層フィルムが熱溶着されることで流路を形成するものである。また、上記ワークＷには、溝部１２を避けて前記平坦面１１に直交する方向に貫通するねじ孔１３が形成されている。
【００１８】
図１は、前記ワークＷに対する積層フィルムの熱溶着のために利用されるテープ２０の製造工程を示す斜視図である。同図に示されるように、このテープ２０は、互いに同等の幅を有する帯状の積層フィルム２１及び耐熱性を有するキャリアテープ２２を備える。上記積層フィルム２１は、一側及び他側（図１の上側及び下側）にそれぞれ配置される熱可溶性フィルム２１ａ及び耐熱性フィルム２１ｂが積層されるとともに、これら熱可溶性フィルム２１ａ及び耐熱性フィルム２１ｂの間にアルミ箔（図示略）が挟まれた、いわゆるアルミラミネートフィルムである。上記熱可溶性フィルム２１ａの材料としては、例えばポリプロピレン等が採用される。また、上記耐熱性フィルム２１ｂの材料としては、例えばＰＥＴ（ポリエチレンテレフタレート）、ポリイミド等、耐熱性の高いものが採用される。そして、前記テープ２０は、耐熱性フィルム２１ｂ側に前記キャリアテープ２２を接着剤２３（図２参照）にて接着することで製造される。この接着剤２３は、熱硬化性接着剤であって、加熱によって重合が加速されてゲル状から固体に変化し、その接着力を失う。この熱硬化性接着剤としては、例えば粘着力が低くて剥離しやすいホットメルト接着剤が好ましい。
【００１９】
図２は、製造されたテープ２０の半抜きの加工態様を示す斜視図である。同図に示されるように、上記テープ２０は、前記積層フィルム２１（熱可溶性フィルム２１ａ）を表にして図示しない台座に支持される。一方、半抜き用のパンチ２６は、前記積層フィルム２１が前記ワークＷに溶着されるべき領域Ｄの輪郭Ｌに合わせて形成された刃部２７を備えている。本実施形態では、前記ねじ孔１３を除いたワークＷの平坦面１１全体に前記積層フィルム２１を溶着するようになっており、前記輪郭Ｌは、平坦面１１の周縁に相当する第１輪郭Ｌ１及びねじ孔１３の周縁に相当する第２輪郭Ｌ２からなる。従って、前記刃部２７は、上記第１輪郭Ｌ１に合わせて形成された第１刃部２７ａ及び上記第２輪郭Ｌ２に合わせて形成された第２刃部２７ｂを有している。そして、このような刃部２７を備えたパンチ２６を、前記積層フィルム２１側からテープ２０に押し当て、同積層フィルム２１が前記領域Ｄに合わせて型抜きされるように同テープ２０を半抜きする。なお、半抜きとは、ハーフカットとも言われるもので、本実施形態では、この工程を経ることで、前記積層フィルム２１には前記輪郭Ｌに沿って厚み方向全体に切り込みが入れられるが、前記キャリアテープ２２には厚み方向全体に切り込みが入れられることはなく跡だけが付けられる。
【００２０】
図３は、上述の態様で加工されたテープ２０を示す縦断面図である。同図から明らかなように、上記テープ２０には、前記第１及び第２輪郭Ｌ１，Ｌ２にそれぞれ沿って、第１切り込み２０ａ及び第２切り込み２０ｂが形成されている。
【００２１】
図４（ａ）（ｂ）は、半抜きされたテープ２０の積層フィルム２１を前記ワークＷに熱溶着する態様をそれぞれ示す斜視図及び縦断面図である。同図に示されるように、この熱溶着の工程では、前記ワークＷは、前記平坦面１１を表にして図示しない台座に支持されており、前記テープ２０及びワークＷは、同ワークＷに前記積層フィルム２１（熱可溶性フィルム２１ａ）が当接するように重ねられる。このとき、上記テープ２０は、前記第１及び第２切り込み２０ａ，２０ｂが前記ワークＷの外形（平坦面１１の周縁及びねじ孔１３の周縁）に一致するようにワークＷに対して位置決めされる。前記積層フィルム２１は、熱可溶性フィルム２１ａがワークＷ（平坦面１１、溝部１２）に対向する側に配置され、耐熱性フィルム２１ｂが反対側に配置されることはいうまでもない。なお、この位置決めにあたっては、前記キャリアテープ２２が透明又は半透明であれば、同キャリアテープ２２上から前記第１及び第２切り込み２０ａ，２０ｂ、ワークＷを見ながら容易に位置決めすることができる。また、前記キャリアテープ２２が不透明であっても、半抜きの際に同キャリアテープ２２に付けられる跡を利用することで容易に位置決めすることができる。あるいは、上記キャリアテープ２２上に、対応する輪郭のパターンを印刷するようにし、これを利用することで位置決めしてもよい。いずれにせよ、この熱溶着の段階では、上記積層フィルム２１は未だ帯状をなしていることで、例えば予め型抜きされた一片の積層フィルムの場合に比べて、前記ワークＷに対する位置決めを容易に行うことができる。
【００２２】
そして、前記積層フィルム２１が前記ワークＷに当接するように前記テープ２０及び前記ワークＷを重ねて、上記テープ２０がワークＷに位置決め・載置された状態で、前記キャリアテープ２２側から加熱用の熱源（ヒータ）３１が押し当てられる。この熱源３１は、前記積層フィルム２１の領域Ｄに合わせて成形された加熱面３１ａを有している。従って、このような熱源３１を前記テープ２０に押し当てることで、同テープ２０は、領域Ｄ内に相当する範囲（前記第２切り込み２０ｂの内側を除く第１切り込み２０ａの内側の範囲）のみが加熱される。そして、この加熱により、前記積層フィルム２１（熱可溶性フィルム２１ａ）は、前記ワークＷに熱溶着される。このとき、前記ワークＷの溝部１２が積層フィルム２１に覆われることで、流体を供給するための流路３２が形成される（図４（ｂ）参照）。なお、前記接着剤２３は、前記熱源３１により上記領域Ｄ内に相当する範囲のみが加熱されることで当該範囲で接着力を失い、それ例外の範囲では接着力を維持する。
【００２３】
図５は、上述した熱溶着の除熱後の前記キャリアテープ２２等の剥離態様を示す斜視図である。同図では、便宜的に前記積層フィルム２１の存在する平面視における各範囲を、ドットのパターンを付して明示している。既述のように、前記積層フィルム２１の領域Ｄは、前記ワークＷに熱溶着されており、且つ、前記接着剤２３は、上記領域Ｄ内に相当する範囲で接着力を失っている。従って、この剥離の工程では、前記ワークＷに溶着されなかった前記積層フィルム２１の領域Ｄｒは、前記ワークＷに溶着された前記積層フィルム２１の領域Ｄから前記型抜きの輪郭（第１及び第２切り込み２０ａ，２０ｂ）に沿って切り離されて、前記キャリアテープ２２に接着されたまま除去される。これにより、前記積層フィルム２１の領域ＤがワークＷに溶着されて前記流路３２の形成された製品Ｐが完成する。
【００２４】
なお、この積層フィルム２１の領域（除去されるべき領域）Ｄｒは、前記第１切り込み２０ａの外側に配置される第１領域Ｄｒ１及び前記第２切り込み２０ｂの内側に配置される第２領域Ｄｒ２からなる。そして、前記ねじ孔１３は、上記第２領域Ｄｒ２が除去されることで開放される。つまり、上記積層フィルム２１の領域（除去されるべき領域）Ｄｒは、前記ワークＷにおける配置に制約を受けることなく除去される。このように、上記積層フィルムの領域Ｄｒは、前記キャリアテープ２２に接着されたまま除去されるため、除去した積層フィルムの切りくずが次の製品の積層フィルムとワークとの溶着部に挟まることもなく、従ってこれらの間の接合不良の発生も抑制される。
【００２５】
以上詳述したように、本実施形態によれば、以下に示す効果が得られるようになる。
（１）本実施形態では、前記積層フィルム２１は、前記ワークＷに溶着されるべき領域Ｄに合わせて予め型抜きされるものの、前記キャリアテープ２２に接着されていることで散らばることはない。従って、この型抜きされた積層フィルム２１を、前記キャリアテープ２２を介して簡易に前記ワークＷに対し位置決めすることができる。また、熱溶着後（除熱後）の前記キャリアテープ２２の剥離に際し、前記ワークＷに溶着されなかった前記積層フィルム２１の領域Ｄｒは、前記ワークＷにおける配置に制約を受けることなく、前記キャリアテープ２２に接着されたまま除去される。このように、上記積層フィルム２１の領域（除去されるべき領域）Ｄｒは、前記キャリアテープ２２に接着されたまま除去されるため、除去した積層フィルムの切りくずが次の製品の積層フィルムとワークとの溶着部に挟まることもなく、従ってこれらの間の接合不良の発生も抑制することができる。そして、上記接合不良に伴う前記流路３２からの流体漏れも好適に抑制することができる。
【００２６】
（２）本実施形態では、前記接着剤（熱硬化性接着剤）２３は、加熱によって重合が加速されてゲル状から固体に変化し、その接着力を失う。従って、前記ワークＷに溶着された前記積層フィルム２１から、前記キャリアテープ２２を円滑に剥離することができる。
【００２７】
（３）本実施形態では、前記熱源３１による前記キャリアテープ２２側からの加熱により、前記接着剤２３は、前記ワークＷに溶着されるべき前記積層フィルム２１の領域Ｄに合わせてその接着力を失う。従って、上記積層フィルムの領域Ｄから、前記キャリアテープ２２を円滑に剥離することができる。一方、前記ワークＷに溶着されなかった前記積層フィルムの領域Ｄｒでは、前記接着剤の接着力が維持されるため、当該領域が前記キャリアテープ２２から剥がれることを防止することができる。
【００２８】
（４）本実施形態では、積層フィルム２１とワークＷとの接合が良好な製品Ｐを得ることができる。
（変形例）
本発明は上述した実施形態に限定されるものではなく、例えば以下のように種々の変形が可能である。
【００２９】
・前記実施形態において、製品Ｐの製造にあたっては、１つのラインで、テープ２０に対する半抜きの工程を実施してから、所定距離だけテープ２０を搬送して、ワークＷに対する積層フィルム２１の熱溶着の工程を実施することが好ましい。
【００３０】
・前記実施形態において、ワークＷ又は熱可溶性フィルム２１ａは、ポリプロピレン以外の熱可溶性樹脂にて形成してもよい。
・前記実施形態において、積層フィルム２１は、少なくとも外側（表裏）となる一側及び他側に熱可溶性フィルム及び耐熱性フィルムが配置されるのであれば、３層以上のフィルムが積層されていてもよい。また、積層フィルム２１は、アルミラミネートフィルムに限定されるものでもない。
【００３１】
・前記実施形態において、ワークＷは、分割された複数部材からなっており、積層フィルムの熱溶着によってこれらの複数部材を一体化するようにしてもよい。この場合、例えばワークＷを構成する複数部材を間隙を有するように配置し、この間隙を覆うようにこれら複数部材（ワークＷ）に積層フィルムを熱溶着して、当該間隙において溝部を形成してもよい。また、上記間隙を覆うようにこれら複数部材（ワークＷ）の両側にそれぞれ積層フィルムを熱溶着して、当該間隙において流路を形成してもよい。
【００３２】
・前記実施形態において、ワークＷの形状及びこれに対応する積層フィルム２１の領域Ｄの形状等は一例である。
・本発明は、例えばインク等の液体流路の形成に適用してもよい。
【図面の簡単な説明】
【００３３】
【図１】本発明の一実施形態を示す斜視図。
【図２】同実施形態を示す斜視図。
【図３】同実施形態を示す縦断面図。
【図４】（ａ）（ｂ）は、同実施形態を示す斜視図及び縦断面図。
【図５】同実施形態を示す斜視図。
【図６】同実施形態のワークを示す斜視図。
【符号の説明】
【００３４】
Ｄ…ワークに溶着されるべき領域、Ｄｒ…ワークに溶着されなかった領域、Ｌ…輪郭、Ｐ…製品、Ｗ…ワーク、１１…平坦面、１２…溝部、１３…ねじ孔、２０…テープ、２１…積層フィルム、２１ａ…熱可溶性フィルム、２１ｂ…耐熱性フィルム、２２…キャリアテープ、２３…接着剤、２６…パンチ、２７…刃部、３１…熱源、３１ａ…加熱面、３２…流路。
【図１】
2007090555.tif 000003
【図２】
2007090555.tif 000004
【図３】
2007090555.tif 000005
【図４】
2007090555.tif 000006
【図５】
2007090555.tif 000007
【図６】
2007090555.tif 000008